또한 얻 어 진 흑색 고체 0 . 9 g 을 트레인 서 블 리메 이 션 법 에 의하 여 승화 정제 하 였 다 . 승화 정제 조건 을 압력 2 . 3 × 10 - 2 Pa , 305 ℃ 에서 하루 , 315 ℃ 에서 하룻밤 , 320 ℃ 에서 2 시간 , 330 ℃ 에서 2 시간 으로 하 여 가열 을 수행 하 였 다 . 승화 정제 후 , 목적물 인 흑색 고체 0 . 1 g 을 회수 율 9 % 로 얻 었 다 . 단계 2 의 합성 스킴 을 하 기 식 ( b - 2 ) 에 나타낸다 .